"導電性基体及び該導電性基体上に配置された感光層を少なくとも有し、最表面層が下記一般式Iで示される少なくとも1種の化合物の架橋物を含み、表面のユニバーサル硬さが160N/mm2以上185N/mm2以下である電子写真感光体と、前記電子写真感光体の表面に接触して該電子写真感光体を帯電させる帯電手段と、帯電された前記電子写真感光体の表面に静電潜像を形成する静電潜像形成手段と、前記電子写真感光体に形成された静電潜像を現像してトナー像を形成する現像手段と、前記電子写真感光体に形成された前記トナー像を被転写体に転写する転写手段と、を備えた画像形成装置。F--R1-Xn1R2-Yn2I一般式I中、Fは正孔輸送能を有する化合物から誘導される有機基、R1及びR2はそれぞれ独立に炭素数1以上5以下の直鎖状若しくは分岐状のアルキレン基を示し、n1は0又は1であり、n2は1以上4以下の整数である。Xは酸素原子、NH、及び硫黄原子から選択される何れかを示し、Yは-OH、-OCH3、-NH2、-SH、及び-COOHから選択される何れかの基を示す。前記電子写真感光体の前記最表面層において前記架橋物を構成する前記一般式Iで示される化合物の含有量が、90質量以上99質量以下である請求項1に記載の画像形成装置。導電性基体及び該導電性基体上に配置された感光層を少なくとも有し、最表面層が下記一般式Iで示される少なくとも1種の化合物の架橋物を含み、表面のユニバーサル硬さが160N/mm2以上185N/mm2以下である電子写真感光体と、前記電子写真感光体の表面に接触して該電子写真感光体を帯電させる帯電手段と、を備え、画像形成装置に着脱されるプロセスカートリッジ。F--R1-Xn1R2-Yn2I一般式I中、Fは正孔輸送能を有する化合物から誘導される有機基、R1及びR2はそれぞれ独立に炭素数1以上5以下の直鎖状若しくは分岐状のアルキレン基を示し、n1は0又は1であり、n2は1以上4以下の整数である。Xは酸素原子、NH、及び硫黄原子から選択される何れかを示し、Yは-OH、-OCH3、-NH2、-SH、及び-COOHから選択される何れかの基を示す。前記電子写真感光体の前記最表面層において前記架橋物を構成する前記一般式Iで示される化合物の含有量が、90質量以上99質量以下である請求項3に記載のプロセスカートリッジ。本発明は、画像にすじ状の濃度ムラが発生することが抑制される画像形成装置を提供することを目的とする。前記目的を達成するため、以下の発明が提供される。請求項1の発明は、導電性基体及び該導電性基体上に配置された感光層を少なくとも有し、最表面層が下記一般式Iで示される少なくとも1種の化合物の架橋物を含み、表面のユニバーサル硬さが160N/mm2以上185N/mm2以下である電子写真感光体と、前記電子写真感光体の表面に接触して該電子写真感光体を帯電させる帯電手段と、帯電された前記電子写真感光体の表面に静電潜像を形成する静電潜像形成手段と、前記電子写真感光体に形成された静電潜像を現像してトナー像を形成する現像手段と、前記電子写真感光体に形成された前記トナー像を被転写体に転写する転写手段と、を備えた画像形成装置。F--R1-Xn1R2-Yn2I一般式I中、Fは正孔輸送能を有する化合物から誘導される有機基、R1及びR2はそれぞれ独立に炭素数1以上5以下の直鎖状若しくは分岐状のアルキレン基を示し、n1は0又は1であり、n2は1以上4以下の整数である。Xは酸素原子、NH、及び硫黄原子から選択される何れかを示し、Yは-OH、-OCH3、-NH2、-SH、及び-COOHから選択される何れかの基を示す。請求項2の発明は、前記電子写真感光体の前記最表面層において前記架橋物を構成する前記一般式Iで示される化合物の含有量が、90質量以上99質量以下である請求項1に記載の画像形成装置。請求項3の発明は、導電性基体及び該導電性基体上に配置された感光層を少なくとも有し、最表面層が下記一般式Iで示される少なくとも1種の化合物の架橋物を含み、表面のユニバーサル硬さが160N/mm2以上185N/mm2以下である電子写真感光体と、前記電子写真感光体の表面に接触して該電子写真感光体を帯電させる帯電手段と、を備え、画像形成装置に着脱されるプロセスカートリッジ。F--R1-Xn1R2-Yn2I一般式I中、Fは正孔輸送能を有する化合物から誘導される有機基、R1及びR2はそれぞれ独立に炭素数1以上5以下の直鎖状若しくは分岐状のアルキレン基を示し、n1は0又は1であり、n2は1以上4以下の整数である。Xは酸素原子、NH、及び硫黄原子から選択される何れかを示し、Yは-OH、-OCH3、-NH2、-SH、及び-COOHから選択される何れかの基を示す。請求項4の発明は、前記電子写真感光体の前記最表面層において前記架橋物を構成する前記一般式Iで示される化合物の含有量が、90質量以上99質量以下である請求項3に記載のプロセスカートリッジ。請求項1の発明によれば、最表面層が下記一般式Iで示される少なくとも1種の化合物の架橋物を含み、表面のユニバーサル硬さが160N/mm2以上185N/mm2以下である電子写真感光体と、前記電子写真感光体の表面に接触して該電子写真感光体を帯電させる帯電手段とを備えていない場合に比べ、画像にすじ状の濃度ムラが発生することが抑制される画像形成装置が提供される。請求項2の発明によれば、電子写真感光体の最表面層における架橋物を構成する前記一般式Iで示される化合物の含有量が、上記範囲外である場合に比べ、画像にすじ状の濃度ムラが発生することが抑制される画像形成装置が提供される。請求項3の発明によれば、最表面層が下記一般式Iで示される少なくとも1種の化合物の架橋物を含み、表面のユニバーサル硬さが160N/mm2以上185N/mm2以下である電子写真感光体と、前記電子写真感光体の表面に接触して該電子写真感光体を帯電させる帯電手段とを備えていない場合に比べ、画像にすじ状の濃度ムラが発生することが抑制されるプロセスカートリッジが提供される。請求項4の発明によれば、電子写真感光体の最表面層における架橋物を構成する前記一般式Iで示される化合物の含有量が、上記範囲外である場合に比べ、画像にすじ状の濃度ムラが発生することが抑制されるプロセスカートリッジが提供される。以下、添付の図面を参照しながら、本発明の一例である実施形態について説明する。接触帯電方式では、コロナ帯電方式にくらべ、低オゾンおよび低電力などの利点を有するが、感光体表面への電気的ストレスが大きく、感光体表面の削れ量が大きくなり、長期にわたり良好な画質形成が維持され難い。例えば、感光体の最表面層の耐摩耗性を向上させる手段としてエポキシ樹脂及びエポキシ基を有する電荷輸送材料、あるいはフェノール樹脂及び水酸基を有する電荷輸送材料を用いて機械的強度を高ためたとしても、画像にすじ状の濃度ムラが生じ易い。これは、特に画像形成装置およびカートリッジを長期に保管した場合、接触帯電器が感光体の接触部を変形させてしまい、その形状不良によるすじ状の帯電ムラに起因して濃度ムラが生じると考えられる。また、感光体の最表面層が特定の電荷輸送性材料の架橋物を含む場合、長寿命化に寄与する反面、感光体の最表面層が硬すぎると、感光体の表面に接触する帯電部材が凹んで帯電不良に起因して画像にすじ状のムラが発生し、一方、感光体の最表面層が柔らかすぎると、感光体の表面と帯電部材の双方の変形に起因してすじ状のムラが発生すると考えられる。そこで、本発明者らがさらに鋭意検討した結果、電子写真感光体の最表面層を-OH、-OCH3、-NH2、-SH、及び-COOHから選択される何れかの基を有する特定の電荷輸送性材料を用いて架橋し、表面のユニバーサル硬度を制御した電子写真感光体であれば、接触帯電方式で用いた場合においても、表面の摩耗や傷の発生が抑制されるとともに、感光体の最表面層と帯電器の変形が抑制され、画像にすじ状の濃度ムラの発生が効果的に抑えられることを見出した。すなわち、本実施形態に係る画像形成装置は、導電性基体及び該導電性基体上に配置された感光層を少なくとも有し、最表面層が下記一般式Iで示される少なくとも1種の化合物の架橋物を含み、該最表面層のユニバーサル硬さが160N/mm2以上185N/mm2以下である電子写真感光体と、前記電子写真感光体の表面に接触して該電子写真感光体を帯電させる帯電手段と、前記帯電された前記電子写真感光体の表面に静電潜像を形成する静電潜像形成手段と、前記電子写真感光体に形成された静電潜像を現像してトナー像を形成する現像手段と、前記電子写真感光体に形成されたトナー像を被転写体に転写する転写手段と、を備えている。F--R1-Xn1R2-Yn2I一般式I中、Fは正孔輸送能を有する化合物から誘導される有機基、R1及びR2はそれぞれ独立に炭素数1以上5以下の直鎖状若しくは分岐状のアルキレン基を示し、n1は0又は1であり、n2は1以上4以下の整数である。Xは酸素原子、NH、及び硫黄原子から選択される何れかを示し、Yは-OH、-OCH3、-NH2、-SH、及び-COOHから選択される何れかの基を示す。図1は、本実施形態の画像形成装置の基本構成を概略的に示している。図1に示す画像形成装置100は、電子写真感光体18と、電子写真感光体18の表面に接触して該電子写真感光体18を帯電する帯電手段11と、帯電した電子写真感光体18の表面に、画像情報に応じて露光することにより静電潜像を形成する静電潜像形成手段12と、該静電潜像をトナーにより現像してトナー像とする現像手段13と、該トナー像を電子写真感光体18の表面から中間転写体14に転写する転写手段15と、該トナー像の転写後に、電子写真感光体18の表面に残留したトナーを除去するトナー除去手段16と、転写後、帯電手段によって帯電する前に電子写真感光体18に残留している電位を除去する除電手段17と、を有する。なお、中間転写体14を設けずに紙等の記録媒体にトナー像を転写する構成としてもよいし、除電手段17を設けなくてもよい。画像形成装置による画像形成は、電子写真感光体18の表面を帯電手段11で予め定めた電位に帯電し、帯電した電子写真感光体18の表面を画像情報に応じて静電潜像形成手段12で静電潜像を形成した後、現像手段13により、該静電潜像をトナーによる現像によりトナー像とする。得られたトナー像は転写手段15により、中間転写体14に転写される。転写手段15によるトナー像を中間転写体14に転写した後、トナー除去手段16により、電子写真感光体18の表面に残留したトナーを除去し、さらに、電子写真感光体18の表面の帯電電位を除電手段17により除去する。このような一連の動作が繰り返されて画像が連続的に行われる。<電子写真感光体>図2は本実施形態に係る電子写真感光体の一例の断面を概略的に示している。この電子写真感光体は、電荷発生層と電荷輸送層から感光層が形成されている機能分離型である。導電性支持体21上に下引層22が設けられ、その上に電荷発生層23、電荷輸送層24が設けられている。さらに、電荷輸送層24上に最表面層となる保護層25が設けられている。以下の説明では、図2に示す電子写真感光体について説明するが、本実施形態に係る電子写真感光体はこのような層構成に限定されない。例えば、電荷発生層と電荷輸送層を兼ねた感光層を有する機能一体型の電子写真感光体でもよいし、下引層と感光層との間に中間層を有していてもよい。また、保護層を設けずに感光層が最表面層であってもよい。‐導電性支持体‐導電性支持体21としては、例えば、アルミニウム、ニッケル、クロム、ステンレス鋼等の金属類、あるいはアルミニウム、チタニウム、ニッケル、クロム、ステンレス鋼、金、バナジウム、酸化錫、酸化インジウム、ITO等の薄膜を設けたプラスチックフィルム等、あるいは導電性付与剤を塗布または含浸させた紙、プラスチックフィルム等が挙げられる。なお、導電性とは、例えば体積抵抗率が1013Ωcm以下を意味する。導電性支持体21の形状はドラム状に限られず、シート状、プレート状としてもよい。導電性支持体21として金属パイプを用いる場合、表面は素管のままであってもよいし、注入阻止、接着性改善、干渉縞防止などの目的で予め鏡面切削、エッチング、陽極酸化、粗切削、センタレス研削、サンドブラスト、ベーマイト処理、湿式ホーニングなどの処理が行われていてもよい。‐下引層‐下引層22に用いられる材料としては有機ジルコニウム化合物、有機チタン化合物、有機アルミニウム化合物のほか、その他有機金属化合物、とくに有機ジルコニウム化合物、有機チタニル化合物、有機アルミニウム化合物は残留電位が低く良好な電子写真特性を示すため、望ましく使用される。下引層に用いられるポリビニルアルコール、ポリビニルメチルエーテル、ポリ-N-ビニルイミダゾール、ポリエチレノキシド、エチルセルロース、メチルセルロース、エチレン-アクリル酸共重合体、ポリアミド、ポリイミド、カゼイン、ゼラチン、ポリエチレン、ポリエステル、フェノール樹脂、塩化ビニル-酢酸ビニル共重合体、エポキシ樹脂、ポリビニルピロリドン、ポリビニルピリジン、ポリウレタン、ポリグルタミン酸、ポリアクリル酸等の公知の結着樹脂を用いてもよい。また、下引層中には電子輸送性顔料を混合/分散して使用してもよい。電子輸送性顔料としては、ペリレン顔料、ビスベンズイミダゾールペリレン顔料、多環キノン顔料、インジゴ顔料、キナクリドン顔料等の有機顔料、酸化亜鉛、酸化チタン等の無機顔料が挙げられる。これらの顔料の中ではペリレン顔料、ビスベンズイミダゾールペリレン顔料と多環キノン顔料、酸化亜鉛、酸化チタンが、電子移動性が高いので望ましく使用される。また、これらの顔料の表面は、分散性、電荷輸送性を制御する目的で上記カップリング剤や、結着樹脂などで表面処理しても良い。また、硬化を促進させるため、ブロック化イソシアネート等の硬化剤を用いてもよい。‐電荷発生層‐次に電荷発生層23について説明する。電荷発生層23は電荷発生材料および結着樹脂から構成される。電荷発生材料は、赤外領域に光感度を持ち、高感度であるフタロシアニン系が好ましく、特にCukα線を用いたX線回折スペクトルのブラッグ角度2θ±0.2において、少なくとも7.5,9.9,12.5,16.3,18.6,25.1,28.1の位置に回折ピークを有するヒドロキシガリウムフタロシアニン、あるいはCukα線を用いたX線回折スペクトルのブラッグ角度2θ±0.2において、少なくとも7.6,18.3,23.2,24.2,27.3の位置に回折ピークを有するチタニルフタロシアニンが望ましい。結着樹脂は、広範な絶縁性樹脂から選択してもよいし、また有機光導電性ポリマーから選択してもよい。例えば、ポリエステル樹脂、メタクリル樹脂、アクリル樹脂、ポリ塩化ビニル樹脂、ポリスチレン樹脂、ポリビニルアセテート樹脂、スチレン-ブタジエン共重合体樹脂、塩化ビニリデン-アクリルニトリル共重合体樹脂、塩化ビニル-酢酸ビニル共重合体樹脂、塩化ビニル-酢酸ビニル-無水マレイン酸樹脂、シリコーン樹脂、シリコン-アルキド樹脂、フェノール-ホルムアルデヒド樹脂、スチレン-アルキッド樹脂、ポリ-N-ビニルカルバゾールなどである。結着樹脂は単独あるいは2種以上混合して用いられる。‐電荷輸送層‐次に電荷輸送層24について説明する。電荷輸送層24は、電荷輸送材料及び結着樹脂を含んで構成されるものである。電荷輸送材料は1種を単独で用いてもよく、2種以上を組み合わせて用いてもよい。例えば下記に示すものが例示される。例えば、2,5-ビスp-ジエチルアミノフェニル-1,3,4-オキサジアゾール等のオキサジアゾール誘導体、1,3,5-トリフェニル-ピラゾリン、1-[ピリジル-2]-3-p-ジエチルアミノスチリル-5-p-ジエチルアミノスチリルピラゾリン等のピラゾリン誘導体、トリフェニルアミン、N,N′-ビス3,4-ジメチルフェニルビフェニル-4-アミン、トリp-メチルフェニルアミニル-4-アミン、ジベンジルアニリン等の芳香族第3級アミノ化合物、N,N′-ビス3-メチルフェニル-N,N′-ジフェニルベンジジン等の芳香族第3級ジアミノ化合物、3-4′-ジメチルアミノフェニル-5,6-ジ-4′-メトキシフェニル-1,2,4-トリアジン等の1,2,4-トリアジン誘導体、4-ジエチルアミノベンズアルデヒド-1,1-ジフェニルヒドラゾン等のヒドラゾン誘導体、2-フェニル-4-スチリル-キナゾリン等のキナゾリン誘導体、6-ヒドロキシ-2,3-ジp-メトキシフェニルベンゾフラン等のベンゾフラン誘導体、p-2,2-ジフェニルビニル-N,N-ジフェニルアニリン等のα-スチルベン誘導体、エナミン誘導体、N-エチルカルバゾール等のカルバゾール誘導体、ポリ-N-ビニルカルバゾール及びその誘導体などの正孔輸送物質、クロラニル、ブロアントラキノン等のキノン系化合物、テトラアノキノジメタン系化合物、2,4,7-トリニトロフルオレノン、2,4,5,7-テトラニトロ-9-フルオレノン等のフルオレノン化合物、キサントン系化合物、チオフェン化合物等の電子輸送物質、及び上記した化合物からなる基を主鎖又は側鎖に有する重合体などが挙げられる。これらの電荷輸送材料は、1種又は2種以上を組み合わせて用いてもよい。電荷輸送層24の結着樹脂は特に制限されないが、公知のフィルム形成に用いられる電気絶縁性の樹脂が望ましい。中でもポリカーボネート樹脂、ポリエステル樹脂、メタクリル樹脂、アクリル樹脂は電荷輸送材料との相溶性、溶剤への溶解性、強度の点で優れており、望ましく用いられる。これらの結着樹脂は1種を単独で用いてもよく、2種以上を組み合わせて用いてもよい。また、画像形成装置中で発生するオゾンや酸化性ガス、あるいは光や熱による感光体の劣化を抑制する目的で、感光層電荷発生層23、電荷輸送層24等中に酸化防止剤、光安定剤、熱安定剤等の添加剤を添加してもよい。‐保護層‐次に保護層25について説明する。保護層25は電子写真感光体18における最表面層であり、最表面の磨耗、傷などに対する耐性を持たせるために設けられる層である。保護層25は、下記一般式Iで示される少なくとも1種の化合物の架橋物を含み、表面のユニバーサル硬さが160N/mm2以上185N/mm2以下となるように構成される。F--R1-Xn1R2-Yn2I一般式I中、Fは正孔輸送能を有する化合物から誘導される有機基、R1及びR2はそれぞれ独立に炭素数1以上5以下の直鎖状若しくは分岐状のアルキレン基を示し、n1は0又は1であり、n2は1以上4以下の整数である。Xは酸素原子、NH、及び硫黄原子から選択される何れかを示し、Yは-OH、-OCH3、-NH2、-SH、及び-COOHから選択される何れかの基を示す。かかる化合物を用いて得られる架橋物を電子写真感光体の保護層最表面層に含有せしめることで、電子写真感光体の電子写真特性、機械的強度、耐電特性等をより高められる。一般式Iで示される少なくとも1種の化合物において、R1及びR2は炭素数1以上5以下の直鎖状アルキレン基が望ましい。n1は0が望ましく、n2は2以上4以下が望ましい。Yは-OH、-OCH3が望ましい。一般式I中、Fを示す正孔輸送能を有する化合物から誘導される有機基における正孔輸送能を有する化合物としては、アリールアミン誘導体が挙げられる。アリールアミン誘導体としては、トリフェニルアミン誘導体、テトラフェニルベンジジン誘導体が挙げられる。そして、一般式Iで示される化合物は、下記一般式IIで示される化合物であることが望ましい。一般式IIで示される化合物は、特に、電荷移動度、酸化などに対する安定性等に優れる。一般式II中、Ar1乃至Ar4は、同一でも異なっていてもよく、それぞれ独立に置換若しくは未置換のアリール基を示し、Ar5は置換若しくは未置換のアリール基又は置換若しくは未置換のアリーレン基を示し、Dは--R1-Xn1R2n2-Yを示し、cはそれぞれ独立に0又は1を示し、kは0又は1を示し、Dの総数は1以上4以下である。また、R1及びR2はそれぞれ独立に炭素数1以上5以下の直鎖状若しくは分岐状のアルキレン基を示し、n1は0又は1を示し、n2は0又は1を示し、Xは酸素、NH、又は硫黄原子を示し、Yは水酸基、アルコキシ基、アミノ基、チオール基、又はカルボキシル基を示す。一般式II中、Dを示す--R1-Xn1R2n2-Yは、一般式Iと同様であり、R1及びR2はそれぞれ独立に炭素数1以上5以下の直鎖状若しくは分岐状のアルキレン基である。また、n1として望ましくは、1である。また、n2として望ましくは、1である。また、Xとして望ましくは、酸素である。また、Yとして望ましくは水酸基である。なお、一般式IIにおけるDの総数は、一般式Iにおけるn3に相当し、望ましくは、2以上4以下であり、さらに望ましくは3以上4以下である。つまり、一般式Iや一般式IIにおいて、Dの総数を、望ましくは一分子中に2以上4以下、さらに望ましくは3以上4以下とすると、架橋密度が上がり、より強度の高い架橋膜が得られ、特にクリーニングブレードを用いた際の電子写真感光体の回転トルクが低減され、ブレードへのダメージの抑制や、電子写真感光体の磨耗が抑制される。この詳細は不明であるが、反応性官能基の数が増すことで、架橋密度の高い硬化膜が得られ、電子写真感光体の極表面の分子運動が抑制されてブレード部材表面分子との相互作用が弱まるためと推測される。一般式II中、Ar1乃至Ar4としては、下記式1乃至7のうちのいずれかであることが望ましい。なお、下記式1乃至7は、Ar1乃至Ar4の各々に連結され得る-DC1乃至-DC4を総括的に示した-DCと共に示す。式1乃至7中、R9は水素原子、炭素数1以上4以下のアルキル基、炭素数1以上4以下のアルキル基もしくは炭素数1以上4以下のアルコキシ基で置換されたフェニル基、未置換のフェニル基、炭素数7以上10以下のアラルキル基からなる群より選ばれる1種を表し、R10乃至R12はそれぞれ水素原子、炭素数1以上4以下のアルキル基、炭素数1以上4以下のアルコキシ基、炭素数1以上4以下のアルコキシ基で置換されたフェニル基、未置換のフェニル基、炭素数7以上10以下のアラルキル基、ハロゲン原子からなる群より選ばれる1種を表し、Arは置換又は未置換のアリーレン基を表し、D及びcは一般式IIにおけるD、cと同様であり、sはそれぞれ0又は1を表し、tは1以上3以下の整数を表す。ここで、式7中のArとしては、下記式8又は9で表されるものが望ましい。式8、9中、R13及びR14はそれぞれ水素原子、炭素数1以上4以下のアルキル基、炭素数1以上4以下のアルコキシ基、炭素数1以上4以下のアルコキシ基で置換されたフェニル基、未置換のフェニル基、炭素数7以上10以下のアラルキル基、ハロゲン原子からなる群より選ばれる1種を表し、tは1以上3以下の整数を表す。また、式7中のZ’としては、下記式10乃至17のうちのいずれかで表されるものが望ましい。式10乃至17中、R15及びR16はそれぞれ水素原子、炭素数1以上4以下のアルキル基、炭素数1以上4以下のアルコキシ基もしくは炭素数1以上4以下のアルコキシ基で置換されたフェニル基、未置換のフェニル基、炭素数7以上10以下のアラルキル基、ハロゲン原子からなる群より選ばれる1種を表し、Wは2価の基を表し、q及びrはそれぞれ1以上10以下の整数を表し、tはそれぞれ1以上3以下の整数を表す。上記式16乃至17中のWとしては、下記18乃至26で表される2価の基のうちのいずれかであることが望ましい。但し、式25中、uは0以上3以下の整数を表す。また、一般式II中、Ar5は、kが0のときはAr1乃至Ar4の説明で例示された上記1乃至7のアリール基であり、kが1のときはかかる上記1乃至7のアリール基から所定の水素原子を除いたアリーレン基である。一般式Iで示される化合物の具体例としては、以下に示す化合物が挙げられるが、これらに限定されるものではない。保護層25は、前記一般式Iで示される少なくとも1種の化合物のほか、グアナミン化合物又はメラミン化合物の少なくとも1種を用いた架橋物を含むことが望ましい。-グアナミン化合物-ここで、グアナミン化合物について説明する。本実施形態で用いるグアナミン化合物は、グアナミン骨格構造を有する化合物であり、例えば、アセトグアナミン、ベンゾグアナミン、ホルモグアナミン、ステログアナミン、スピログアナミン、シクロヘキシルグアナミンなどが挙げられる。グアナミン化合物としては、特に下記一般式Aで示される化合物及びその多量体の少なくとも1種であることが望ましい。ここで、多量体は、一般式Aで示される化合物を構造単位として重合されたオリゴマーであり、その重合度は例えば2以上200以下望ましくは2以上100以下である。なお、一般式Aで示される化合物は、一種単独で用いもよいし、2種以上を併用してもよい。特に、一般式Aで示される化合物を2種以上混合して用いたり、それを構造単位とする多量体オリゴマーとして用いたりすると、溶剤に対する溶解性が向上する。一般式A中、R1は、炭素数1以上10以下の直鎖状若しくは分岐状のアルキル基、炭素数6以上10以下の置換若しくは未置換のフェニル基、又は炭素数4以上10以下の置換若しくは未置換の脂環式炭化水素基を示す。R2乃至R5は、それぞれ独立に水素、-CH2-OH、又は-CH2-O-R6を示す。R6は、炭素数1以上10以下の直鎖状又は分岐状のアルキル基を示す。一般式Aにおいて、R1を示すアルキル基は、炭素数が1以上10以下であるが、望ましくは炭素数が1以下8以上であり、より望ましくは炭素数が1以上5以下である。また、当該アルキル基は、直鎖状であってもよし、分岐状であってもよい。一般式A中、R1を示すフェニル基は、炭素数6以上10以下であるが、より望ましくは6以上8以下である。当該フェニル基に置換される置換基としては、例えば、メチル基、エチル基、プロピル基などが挙げられる。一般式A中、R1を示す脂環式炭化水素基は、炭素数4以上10以下であるが、より望ましくは5以上8以下である。当該脂環式炭化水素基に置換される置換基としては、例えば、メチル基、エチル基、プロピル基などが挙げられる。一般式A中、R2乃至R5を示す-CH2-O-R6において、R6を示すアルキル基は、炭素数が1以上10以下であるが、望ましくは炭素数が1以下8以上であり、より望ましくは炭素数が1以上6以下である。また、当該アルキル基は、直鎖状であってもよし、分岐状であってもよい。望ましくは、メチル基、エチル基、ブチル基などが挙げられる。一般式Aで示される化合物としては、特に望ましくは、R1が炭素数6以上10以下の置換若しくは未置換のフェニル基を示し、R2乃至R5がそれぞれ独立に-CH2-O-R6を示される化合物である。また、R6は、メチル基又はn-ブチル基から選ばれることが望ましい。一般式Aで示される化合物は、例えば、グアナミンとホルムアルデヒドとを用いて公知の方法例えば、実験化学講座第4版、28巻、430ページで合成される。以下、一般式Aで示される化合物の具体例を示すが、これらに限られるわけではない。また、以下の具体例は、単量体のものを示すが、これらを構造単位とする多量体オリゴマーであってもよい。一般式Aで示される化合物の市販品としては、例えば、スーパーベッカミンRL-148-55、スーパーベッカミンR13-535、スーパーベッカミンRL-145-60、スーパーベッカミンRTD-126以上大日本インキ社製、ニカラックBL-60、ニカラックBX-4000以上日本カーバイド社製、などが挙げられる。また、一般式Aで示される化合物多量体を含むは、合成後又は市販品の購入後、残留触媒の影響を取り除くために、トルエン、キシレン、酢酸エチル、などの適当な溶剤に溶解し、蒸留水、イオン交換水などで洗浄してもよいし、イオン交換樹脂で処理して除去してもよい。-メラミン化合物-次に、メラミン化合物について説明する。本実施形態で用いるメラミン化合物としては、メラミン骨格構造を有する化合物であり、特に下記一般式Bで示される化合物及びその多量体の少なくとも1種であることが望ましい。ここで、多量体は、一般式Bで示される化合物を構造単位として重合されたオリゴマーであり、その重合度は例えば2以上200以下望ましくは2以上100以下である。なお、一般式Bで示される化合物又はその多量体は、一種単独で用いもよいし、2種以上を併用してもよい。また、前記一般式Aで示される化合物又はその多量体と併用してもよい。特に、一般式Bで示される化合物は、2種以上混合して用いたり、それを構造単位とする多量体オリゴマーとして用いたりすると、溶剤に対する溶解性が向上する。一般式B中、R6乃至R11はそれぞれ独立に、水素原子、-CH2-OH、-CH2-O-R12を示し、R12は炭素数1以上5以下の直鎖状又は分岐状のアルキル基を示す。当該アルキル基としてはメチル基、エチル基、ブチル基などが挙げられる。一般式Bで示される化合物は、例えば、メラミンとホルムアルデヒドとを用いて公知の方法例えば、実験化学講座第4版、28巻、430ページのメラミン樹脂と同様に合成されるで合成される。以下、一般式Bで示される化合物の具体例を示すが、これらに限られるわけではない。また、以下の具体例は、単量体のものを示すが、これらを構造単位とする多量体オリゴマーであってもよい。一般式Bで示される化合物の市販品としては、例えば、スーパーメラミNo.90日油社製、スーパーベッカミンRTD-139-60大日本インキ社製、ユーバン2020三井化学、スミテックスレジンM-3住友化学工業、ニカラックMW-30日本カーバイド社製、などが挙げられる。また、一般式Bで示される化合物多量体を含むは、合成後又は市販品の購入後、残留触媒の影響を取り除くために、トルエン、キシレン、酢酸エチル、などの適当な溶剤に溶解し、蒸留水、イオン交換水などで洗浄してもよいし、イオン交換樹脂で処理して除去してもよい。本実施形態に係る電子写真感光体は、表面のユニバーサル硬さを160N/mm2以上185N/mm2以下に制御するが、感光体の表面のユニバーサル硬さは、主に、最表面層の形成に用いる一般式Iで示される化合物の種類及び配合量によって調整される。最表面層を形成する際、一般式Iで示される化合物は、電気特性、強度の観点から固形分中90質量以上含有されることが望ましく、95質量以上99質量以下含有されることがより望ましい。また、電子写真感光体の最表面層において、表面のユニバーサル硬さを上記範囲内に制御する観点から、前記架橋物を構成する前記一般式Iで示される化合物の含有量は、90質量以上99質量以下であることが望ましい。一方、一般式A又はBで示される化合物の割合としては、電気特性、強度の観点から固形分中0.1質量以上3質量以下含有されることが望ましい。‐ユニバーサル硬さ‐上記ユニバーサル硬さの測定は、具体的には、圧子として対面角136°のビッカース四角錐ダイヤモンド圧子を使用し、測定装置として連続的硬さを求められる微小硬さ測定装置フィッシャースコープH100VFischer社製を用いる。また測定は、温度25°C湿度50の環境下で、圧子に連続的に荷重をかけ、荷重下での押し込み深さを直読することにより行い、最終荷重6mNまで段階的に各点0.1sの保持時間で273点測定する。図3に、上記測定による出力チャートの概略図を示す。図3は、上記の測定を行った際の、圧子の押し込み荷重縦軸、荷重、単位:mNと圧子の変位横軸、押し込み深さh、単位:mmとの関係を示すグラフである。上記測定は、図3における点Aから開始され、感光層に押し込む圧子にかかる応力を0から6mNまで増加させることにより、感光層に食い込む圧子の変位押し込み深さhmmはhDmmまで増加するすなわち、図3のグラフにおいて、点Aから点Bへ移動する。その後、圧子にかかる応力を6mNから0に減少させることにより、圧子は感光層が弾性変形した分だけ押し戻され、圧子の変位はhDmmからhCmmへと減少するすなわち、図3のグラフにおいて、点Bから点Cへ移動する。ここでユニバーサル硬さHUN/mm2は、試験荷重Nの値を、試験荷重におけるビッカース圧子の表面積mm2の値で割ることによって求められる。具体的には、本実施形態の上記測定においては、得られた押し込み深さhDmmを用いて下記式iにより、ユニバーサル硬さHUN/mm2が求められる。式i:HUN/mm2=0.006/26.43×hD2上記ユニバーサル硬さは、上記一般式Iで示される化合物の種類及び含有量のほか、グアナミン化合物、及びメラミン化合物の種類及び含有量、最表面層形成時の乾燥温度及び乾燥時間、並びに最表面層の膜厚等を調整することにより制御される。例えば、ユニバーサル硬さは、グアナミン化合物及びメラミン化合物の含有量を大きくすること、最表面層形成時の乾燥温度高くすること、並びに乾燥時間を長くすること等で大きくなる傾向がある。また、弾性変形率は、グアナミン化合物及びメラミン化合物の含有量を大きくすること、並びに最表面層の膜厚を大きくすること等で大きくなる傾向がある。本実施形態における保護層25には、さらに、膜の成膜性、可とう性、潤滑性、接着性を調整するなどの目的から、他のカップリング剤、フッ素化合物等を混合して用いても良い。このような化合物として、各種シランカップリング剤、および市販のシリコーン系ハードコート剤が用いられる。保護層25の機械強度、耐傷性、粒子分散性、粘度制御、トルク低減、磨耗量制御、ポットライフの延長などの目的でアルコールに溶解する樹脂を加えてもよい。また、保護層25の形成には、硬化を促進するために触媒を使用してもよい。硬化触媒として酸系の触媒が望ましく用いられる。酸系の触媒としては、酢酸、クロロ酢酸、トリクロロ酢酸、トリフルオロ酢酸、シュウ酸、マレイン酸、マロン酸、乳酸などの脂肪族カルボン酸、安息香酸、フタル酸、テレフタル酸、トリメリット酸などの芳香族カルボン酸、メタンスルホン酸、ドデシルスルホン酸、ベンゼンスルホン酸、ドデシルベンゼンスルホン酸、ナフタレンスルホン酸、などの脂肪族、および芳香族スルホン酸類などが用いられるが、含硫黄系材料を用いることが望ましい。触媒の配合量質量は固形分に対して、0.01以上5以下であることが望ましく、特に0.02以上1以下が適している。触媒の配合量が0.01以上であれば触媒活性の低下が抑制され、5以下であれば、残留触媒により保護層25の抵抗が低下することが抑制され、高温高湿下での画像流れが発生し難くなる。<帯電手段>帯電手段11について説明する。本実施形態では電子写真感光体と接触して表面を帯電させる接触帯電方式の帯電手段を用いる。ここでは、接触帯電方式の帯電部材の例として、帯電ロールについて説明するが、これに限られず、他の形状の部材例えば帯電フィルム、帯電ゴムブレード、帯電チューブ等であってもよい。図4は、本実施形態に係る接触型の帯電ロールを示す概略構成図である。図4に示すように、帯電ロール11は、例えば、ロール状の導電性支持体11Aと、導電性支持体11Aの外周面に設けられた導電性弾性層11Bと、導電性弾性層11Bの外周面に設けられた表面層11Cと、を備えて構成されている。導電性支持体11Aは、帯電ロールの電極及び支持部材として機能するもので、例えば、アルミニウム、銅合金、ステンレス鋼等の金属または合金;クロム、ニッケル等で鍍金処理を施した鉄;導電性の樹脂;などの導電性の材質で構成される。導電性弾性層11Bは、例えばゴム材中に導電剤を分散させることによって形成される。ゴム材としては、イソプレンゴム、クロロプレンゴム、エピクロルヒドリンゴム、ブチルゴム、ポリウレタン、シリコーンゴム、フッ素ゴム、スチレン-ブタジエンゴム、ブタジエンゴム、ニトリルゴム、エチレンプロピレンゴム、エピクロルヒドリン-エチレンオキシド共重合ゴム、エピクロルヒドリン-エチレンオキシド-アリルグリシジルエーテル共重合ゴム、エチレン-プロピレン-ジエン3元共重合ゴムEPDM、アクリロニトリル-ブタジエン共重合ゴムNBR、天然ゴム等、及びこれらのブレンドゴムが挙げられる。中でも、ポリウレタン、シリコーンゴム、EPDM、エピクロルヒドリン-エチレンオキシド共重合ゴム、エピクロルヒドリン-エチレンオキシド-アリルグリシジルエーテル共重合ゴム、NBRおよびこれらのブレンドゴムが望ましく用いられる。これらのゴム材は発泡したものであっても無発泡のものであってもよい。導電剤としては、電子導電剤やイオン導電剤が用いられる。電子導電剤の例としては、ケッチェンブラック、アセチレンブラック等のカーボンブラック;熱分解カーボン、グラファイト;アルミニウム、銅、ニッケル、ステンレス鋼等の各種導電性金属または合金;酸化スズ、酸化インジウム、酸化チタン、酸化スズ-酸化アンチモン固溶体、酸化スズ-酸化インジウム固溶体等の各種導電性金属酸化物;絶縁物質の表面を導電化処理したもの;などの微粉末を挙げられる。また、イオン導電剤の例としては、テトラエチルアンモニウム、ラウリルトリメチルアンモニウム等の過塩素酸塩、塩素酸塩等;リチウム、マグネシウム等のアルカリ金属、アルカリ土類金属の過塩素酸塩、塩素酸塩等;を挙げられる。これらの導電剤は、単独で用いてもよく、2種以上を組み合わせて用いてもよい。特に弾性層が最外層となる場合には、導電剤として下記a、b2種類のカーボンブラックを含有するのが望ましい。a比表面積:400m2/g以下かつpH:4.0以下b比表面積:400m2/gより大きくかつpH:4.0以下導電剤の添加量は特に制限はないが、上記電子導電剤の場合は、ゴム材100質量部に対して、1質量部以上30質量部以下の範囲であることが望ましく、15質量部以上25質量部以下の範囲であることがより望ましい。一方、上記イオン導電剤の場合は、ゴム材100質量部に対して、0.1質量部以上5.0質量部以下の範囲であることが望ましく、0.5質量部以上3.0質量部以下の範囲であることがより望ましい。表面層11Cは高分子材料で構成される。表面層を構成する高分子材料としては、特に制限されないが、ポリアミド、ポリウレタン、ポリフッ化ビニリデン、4フッ化エチレン共重合体、ポリエステル、ポリイミド、シリコーン樹脂、アクリル樹脂、ポリビニルブチラール、エチレンテトラフルオロエチレン共重合体、メラミン樹脂、フッ素ゴム、エポキシ樹脂、ポリカーボネート、ポリビニルアルコール、セルロース、ポリ塩化ビニリデン、ポリ塩化ビニル、ポリエチレン、エチレン酢酸ビニル共重合体等が挙げられる。上記高分子材料は単独で用いてもよく、2種以上を混合して用いてもよい。また、当該高分子材料の数平均分子量は、1,000以上100,000以下の範囲であることが望ましく、10,000以上50,000以下の範囲であることがより望ましい。表面層11Cは、上記高分子材料に導電剤として下記a、b2種類のカーボンブラックを含有するのが望ましい。a比表面積:400m2/g以下、ジブチルフタレートDBP吸油量:120ml/100g以下、pH:4以下b比表面積:400m2/g以上、DBP吸油量:120ml/100g以上、pH:4以下表面層11Cにおける導電剤の添加量は特に制限はないが、高分子材料100質量部に対して、1質量部以上50質量部以下の範囲であることが望ましく、5質量部以上20質量部以下の範囲であることがより望ましい。その他に前記導電性弾性層に用いる導電剤や各種粒子を混合して組成物としてもかまわない。上記粒子としては、酸化ケイ素、酸化アルミニウム、チタン酸バリウム等の金属酸化物及び複合金属酸化物、テトラフルオロエチレン、フッ化ビニリデン等の高分子粉体を単独または混合して用いられるが、特にこれらに限定されるものではない。<静電潜像形成手段>静電潜像形成手段12としては、公知の露光手段が用いられるが、特にレーザー光学系ROSが望ましい。光源となるレーザーは、レーザー光の出力が比較的大光量が得られ、汎用で安価に入手される発振波長780nmの半導体レーザーが望ましい。<現像手段>現像手段13としては、公知の現像装置等が用いられる。現像器に用いられるトナーは不定形トナーも用いられるが、高画質化の観点からは球形トナーが望ましい。球形トナーを得る方法としては、結着樹脂の重合性単量体を乳化重合させ、形成された分散液と、着色剤、離型剤、必要に応じて帯電制御剤等の分散液とを混合し、凝集、加熱融着させ、トナー粒子を得る乳化重合凝集法。あるいは結着樹脂を得るための重合性単量体と着色剤、離型剤、必要に応じて帯電制御剤等の溶液を水系溶媒に懸濁させて重合する懸濁重合法、結着樹脂と着色剤、離型剤、必要に応じて帯電制御剤等の溶液を水系溶媒に懸濁させて造粒する溶解懸濁法等が使用される。また上記方法で得られたトナーをコアにして、さらに凝集粒子を付着、加熱融合してコアシェル構造をもたせる製造方法など、公知の方法を使用されるが、形状制御、粒度分布制御の観点から水系溶媒にて製造する懸濁重合法、乳化重合凝集法、溶解懸濁法が望ましく、乳化重合凝集法が特に望ましい。球形トナーの平均粒径は2μm以上12μm以下が望ましく、3μm以上9μm以下の範囲内がより望ましい。また、平均形状係数SF1は110以上135以下の範囲が望ましい。平均形状係数SF1が110以上であれば、クリーニング性が大きく低下することを防ぎ、クリーニング不良が発生し難くくなる。また、平均形状係数SF1が135以下であれば、転写性の低下が抑制され、画質の低下や、転写されない廃棄トナーが増加することが抑制される。トナーの平均形状係数SF1は、スライドグラス上に散布したトナー粒子、またはトナーの光学顕微鏡像を、ビデオカメラを通じてルーゼックス画像解析装置ニレコ社製に取り込み、50個以上のトナーの最大長と投影面積を求め、下記式4によって計算し、その平均値を求めることにより得られるものである。SF1=ML2/A×π/4×100式4前記式4中、MLはトナー粒子の最大長、Aはトナー粒子の投影面積を各々示す。また、前記トナーの体積平均粒径については、マルチサイザーを用いて測定し求められる。<中間転写体>中間転写体14としては、公知の中間転写体が用いられる。中間転写体14に用いられる材料としては、ポリカーボネート樹脂PC、ポリフッ化ビニリデンPVDF、ポリアルキレンフタレート、PC/ポリアルキレンテレフタレートPATのブレンド材料、エチレンテトラフロロエチレン共重合体ETFE/PC、ETFE/PAT、PC/PATのブレンド材料が挙げられるが、機械的強度の観点から熱硬化ポリイミド樹脂を用いた中間転写ベルトが望ましい。<転写手段>転写手段15としては、例えばローラー状のものが用いられるが、本実施形態はこれに限定されず、ベルト、フィルム、ゴムブレード等を用いた接触型転写帯電器、コロナ放電を利用したスコロトロン転写帯電器やコロトロン転写帯電器等、何れを用いてもよい。接触式の転写手段15を用いた場合に大きな効果が発揮される。転写手段15がローラー状である場合、その硬度は適度な硬さが求められる。具体的にはアスカーC硬度で20以上50以下の範囲にあることが望ましく、さらに望ましくは25以上40以下の範囲である。また、電子写真感光体18への接触圧は、10gf/cm以上30gf/cm以下の範囲が望ましく、更に望ましくは15gf/cm以上25gf/cm以下の範囲である。硬度あるいは接触圧が上記範囲内であれば、転写の際に適度な空隙が得られ、放電のばらつきが抑制され、均等な転写が行なわれる。転写手段15を用いてトナーを記録媒体或いは中間転写体に転写する方法としては、転写手段15に定電流を印加するが、印加電流は直流電流が望ましい。電流範囲は10μA以上50μA以下が望ましく、15μA以上30μA以下がより望ましい。<トナー除去手段>トナー除去手段16は、ゴムなどの弾性材料からなるクリーニングブレードを用い、その一端の縁部を感光体の表面に接触させて、表面に付着したトナー等の現像剤を除去する方法や、導電性プラスチックを用いたブラシ等、公知のクリーニング方法が用いられる。<除電手段>除電手段は、光を照射するいわゆる除電ランプのほか、コロトロンやスコロトロンによる静電的な除電手段、あるいは導電性ブラシなどを採用しても構わない。除電ランプを用いる場合には、その光源としてはタングステンランプ、LED、ELElectroLuminescence、蛍光灯などが挙げられる。また、その光質としては、例えば、タングステンランプ等の白色光、LED光等の赤色光等が挙げられる。図5は、本実施形態のプロセスカートリッジの一例の基本構成を概略的に示している。このプロセスカートリッジ300は、本実施形態に係る電子写真感光体18と共に、電子写真感光体18を帯電させる接触帯電方式の帯電手段208、露光により電子写真感光体18上に形成された静電潜像をトナーを含む現像剤によりトナー像に現像する現像手段211、転写後、電子写真感光体18の表面に残留するトナーを除去するトナー除去手段213、露光のための開口部218、及び、除電露光のための開口部217を、取り付けレール216を用いて組み合わせて一体化したものである。そして、このプロセスカートリッジ300は、電子写真感光体18の表面に形成されたトナー像を被転写媒体500に転写する転写手段212と、被転写媒体500に転写されたトナー像を被転写媒体500に定着させる定着手段215と、図示しない他の構成部分とからなる画像形成装置に対して着脱自在としたものであり、画像形成装置の一部を構成する。このようなプロセスカートリッジ300を例えば4つ搭載したタンデム方式のカラー画像形成装置を構成することで、カラー画像におけるすじ状の濃度ムラが抑制されることになる。以下、本発明を、実施例を挙げてさらに具体的に説明する。ただし、これら各実施例は、本発明を制限するものではない。なお、特に断りのない限り、部はすべて質量部を意味する。実施例1‐下引層‐酸化亜鉛平均粒子径70nm:テイカ社製:比表面積値15m2/g100質量部をトルエン500質量部と攪拌混合し、シランカップリング剤KBM603:信越化学社製1.5質量部を添加し、2時間攪拌した。その後トルエンを減圧蒸留にて留去し、150°Cで2時間焼き付けを行い、シランカップリング剤表面処理酸化亜鉛顔料を得た。この酸化亜鉛顔料60質量部と、硬化剤ブロック化イソシアネートスミジュール3175:住友バイエルンウレタン社製15質量部と、ブチラール樹脂BM-1:積水化学社製15質量部をメチルエチルケトン85質量部に溶解した溶液38質量部と、メチルエチルケトン25質量部とを混合し、1mmφのガラスビーズを用いてサンドミルにて2時間の分散を行い、分散液を得た。得られた分散液に触媒としてジオクチルスズジラウレート0.005質量部を添加し、下引層形成用塗布液を得た。この塗布液を浸漬塗布法にてアルミニウム基材上に塗布し、160°C、40分の乾燥硬化を行い、厚さ25μmの下引層を得た。‐電荷発生層‐次に、このアルミニウム基材上に、電荷発生材料としてヒドロキシガリウムフタロシアニンを用い、その15質量部、塩化ビニル-酢酸ビニル共重合体樹脂VMCH、日本ユニオンカーバイト社製10質量部およびn-ブチルアルコール300質量部からなる混合物をサンドミルにて4時間分散した。得られた分散液を、下引層上に浸漬塗布し、5分間常温にて乾燥して、膜厚0.2μmの電荷発生層を形成した。‐電荷輸送層‐次に電荷輸送層を形成するため、N,N′-ビス3-メチルフェニル-N,N′-ジフェニルベンジジン40質量部とビスフェノールZポリカーボネート樹脂TS2040:粘度平均分子量39,000:帝人化成社製60質量部とをテトロヒドロフラン280質量部及びトルエン120質量部に十分に溶解混合した塗布液を得た。この塗布液を電荷発生層まで形成したアルミニウム支持体上に浸漬塗布し、135°C、35分で乾燥することにより、膜厚20μmの電荷輸送層を形成した。‐保護層‐次に保護層を形成するため、化合物例I-11に表される化合物40質量部、化合物例I-16で表される化合物60質量部、以下に示す構造のメラミン1質量部、t-BuOH200質量部に溶解させて塗布液を調製した。得られた保護層形成用塗布液を、電荷輸送層まで形成したアルミニウム支持体上に浸漬塗布し、160°C、40分で乾燥することにより、膜厚3μmの保護層を形成した。‐評価‐上記感光体を作製後、24°C、50RHの環境下でフィッシャースコープH-100を用いてユニバーサル硬さHUを測定した。また、上記感光体の作製後に、ApeosPortIIC4300富士ゼロックス社製の改造機に搭載し、20°C/50の常温常湿下と28°C/80の低温低湿化でそれぞれ1週間保管した後、画像形成テストを行い、画像におけるすじ状の濃度ムラの発生有無を確認し、以下の基準で評価した。結果を併せて表1に示す。○:すじ状のムラなし。△:若干すじ状のムラあり実用上問題なし。×:すじ状のムラあり実用上問題あり。実施例2実施例1において、保護層として、化合物例I-11に表される化合物44.5質量部、化合物例I-16で表される化合物54.5質量部、前記構造のメラミン1質量部、を用いた以外は実施例1と同様に感光体2を作製し、実施例1と同様の評価を行った。実施例3実施例1において、保護層として、化合物例I-11に表される化合物49.5質量部、化合物例I-16で表される化合物49.5質量部、前記構造のメラミン1質量部、を用いた以外は実施例1と同様に感光体3を作製し、実施例1と同様の評価を行った。比較例1実施例1において、保護層として、化合物例I-11に表される化合物69.5質量部、化合物例I-16で表される化合物29.5質量部、前記構造のメラミン1質量部、を用いた以外は実施例1と同様に感光体4を作製し、実施例1と同様の評価を行った。比較例2実施例1において、保護層として、化合物例I-11に表される化合物29.5質量部、化合物例I-16で表される化合物69.5質量部、前記構造のメラミン1質量部、を用いた以外は比較例1と同様に感光体5を作製し、実施例1と同様の評価を行った。比較例3実施例1において、化合物I-11をI-32:25質量部、化合物I-16を75質量部、ブチラール樹脂エスレックBM-1:積水化学社製7質量部、及び実施例1の保護層の形成で用いた上記構造のメラミン1質量部を、t-BuOH200質量部に溶解させた。得られた塗布液を電荷輸送層上に浸漬塗布し、150°C、40分で乾燥することにより、膜厚5μmの保護層を形成して、比較例3の感光体6を作製し、実施例1と同様の評価を行った。実施例4実施例1の感光体1の作製において、保護層を形成するための塗布液を、化合物I-19を9.7質量部、シクロペンタノールを35質量部、テトラヒドロフランを9質量部、及び蒸留水を0.9質量部混合し、それにイオン交換樹脂アンバーリスト15Eを0.5質量部加え、室温で攪拌することにより2時間加水分解を行った。さらに、メチル化メラミン樹脂ニカラックMW-30HM、三和ケミカル社製を0.3質量部、ジメチルポリシロキサングラノール450、共栄社化学を0.1質量部、NACURE2500キングインダストリー社製を0.02質量部加え調製した。この保護層形成用塗布液を、感光体1と同様に電荷輸送層まで形成したアルミニウム支持体上に浸漬塗布し、160°C、40で乾燥することにより、膜厚3μmの保護層を形成し感光体7を作製し、実施例1と同様の評価を行った。"